ВОДОИМУЛЬСИОННАЯ ПОЛИМЕРИЗАЦИЯ ФТОРСОДЕРЖАЩИХ МОНОМЕРОВ В ПРИСУТСТВИИ ЧАСТИЧНО ФТОРИРОВАННОГО ОЛИГОМЕРА В КАЧЕСТВЕ ЭМУЛЬГАТОРА

1. Способ получения фторсодержащего полимера, включающий водоэмульсионную полимеризацию одного или нескольких фторированных мономеров, причем процесс водоэмульсионной полимеризации проводится в присутствии олигомера в качестве эмульгатора, а указанный олигомер содержит одну или несколько ионных групп, имеет частично фторированную углеродную цепь и среднечисловую молекулярную массу не более чем 2000 г/моль и имеет комбинацию повторяющихся блоков, которая отличается по составу от указанного фторсодержащего полимера, который получается в результате полимеризации одного или нескольких из указанных фторированных мономеров.
2. Способ по п.1, отличающийся тем, что концевая группа указанного олигомера содержит ионную группу.
3. Способ по п.1, отличающийся тем, что указанный олигомер содержит повторяющиеся блоки одного или нескольких частично фторированных мономеров, имеющих частично фторированные этилен-ненасыщенную группу.
4. Способ по п.3, отличающийся тем, что указанные один или несколько частично фторированных мономеров соответствуют общей формуле:
2
CX=CXY,
3
при котором каждая из групп Х независимо друг от друга представляет собой Н, F или СF, Y представляет собой Н, F или перфорированную углеводородную группу, которая может иметь один или несколько атомов кислорода, при условии, что, по меньшей мере, одна из групп Х или Y представляет собой Н и, по меньшей мере, одна из групп Х или Y представляет собой F.
5. Способ по п.3, отличающийся тем, что олигомер дополнительно содержит один или несколько повторяющихся блоков перфорированного мономера.
6. Способ по п.5, отличающийся тем, что указанный олигомер содержит повторяющиеся блоки, полученные из тетрафторэтилена, винилиденфторида, винилфторида, трифторэтилена, гексафторпропилена или комбинации этих соединений, среди которых, по меньшей мере, одна из единиц получена из частично фторированного мономера.
7. Способ по п.1, отличающийся тем, что ионные группы содержат карбоновую кислоту или ее соль.
8. Способ по п.1, отличающийся тем, что указанные один или несколько фторированных мономеров для получения указанного фторсодержащего полимера, выбираются из группы перфорированных мономеров с тем, чтобы получить перфорированный фторполимер.
9. Способ по п.1, отличающийся тем, что этот способ применяется для того, чтобы получить полукристаллический фторсодержащий полимер с MFI на уровне 100 г/10 мин. или менее.
10. Водная дисперсия, включающая фторсодержащий полимер и олигомер, который имеет одну или несколько ионных групп, частично фторированную углеродную цепь, среднечисловую молекулярную массу не более чем 2000 г/моль, и имеет комбинацию повторяющихся блоков, которая отличается по составу от указанного фторсодержащего полимера.
11. Водная дисперсия по п.10, отличающаяся тем, что указанный фторсодержащий полимер является перфорированным полимером.
12. Водная дисперсия по п.10, отличающаяся тем, что количество твердого вещества фторсодержащего полимера находится в диапазоне от 30 до 70% (в./в.).
13. Водная дисперсия по п.10, отличающаяся тем, что не содержится перфторалкановых кислот или их солей, имеющих в составе от 6 до 12 атомов углерода.
14. Водная дисперсия по п.10, отличающаяся тем, что дополнительно содержится неионное поверхностно-активное вещество в количестве от 1 до 12% (в./в.) от общей массы твердого вещества фторсодержащего полимера.
15. Водная дисперсия по п.10, отличающаяся тем, что указанный фторсодержащий полимер представляет собой полукристаллический фторсодержащий полимер с МFI на уровне 100 г/10 мин или менее.